(57)【特許請求の範囲】
【請求項１】
ナフトール染料で着色される第一着色領域と、
反応性染料で着色される第二着色領域とが
生地に形成された繊維製品の製造方法であって、
前記第一着色領域を形成するための色糊に酸性作用抑制剤が含まれ、
前記酸性作用抑制剤は、前記生地が前記反応性染料で染色される温度以上の温度においてアルカリ性を示し、
前記酸性作用抑制剤がトリクロロ酢酸ソーダ又はギ酸ソーダである
繊維製品の製造方法。
【請求項２】
ナフトール染料で着色される第一着色領域と、
反応性染料で着色される第二着色領域とが
生地に形成された繊維製品の製造方法であって、
前記第一着色領域を形成するための色糊に酸性作用抑制剤が含まれ、
前記酸性作用抑制剤は、前記生地が前記反応性染料で染色される温度以上の温度においてアルカリ性を示し、
前記色糊に対する前記酸性作用抑制剤の添加量が０．５〜３０ｇ／Ｌの範囲内である
繊維製品の製造方法。
【請求項３】
ナフトール染料で着色される第一着色領域と、
反応性染料で着色される第二着色領域とが
生地に形成された繊維製品の製造方法であって、
前記第一着色領域を形成するための色糊に酸性作用抑制剤が含まれ、
前記酸性作用抑制剤は、前記生地が前記反応性染料で染色される温度以上の温度においてアルカリ性を示し、
前記第一着色領域及び前記第二着色領域を形成するための晒工程において、
処理浴に乳酸及び過酸化水素が含まれると共に、前記処理浴の温度が１０〜３０℃の範囲内である
繊維製品の製造方法。
【請求項４】
ナフトール染料で着色される第一着色領域と、
反応性染料で着色される第二着色領域とが
生地に形成された繊維製品の製造方法であって、
前記第一着色領域を形成するための色糊に酸性作用抑制剤が含まれ、
前記酸性作用抑制剤は、前記生地が前記反応性染料で染色される温度以上の温度においてアルカリ性を示し、
前記第一着色領域が朧染である
繊維製品の製造方法。
【発明の詳細な説明】
【技術分野】
【０００１】
本発明は、繊維製品の製造方法に関し、詳しくは、ナフトール染料と反応性染料の両方で染色された繊維製品の製造方法に関する。
【背景技術】
【０００２】
従来、染色により文字や図柄が形成された繊維製品が提案されている。このような染色には、ナフトール染料（アゾイック染料）を用いた捺染法が一般的に行われている（例えば、特許文献１参照）。ナフトール染料による捺染法は、下漬剤で処理された生地に対して、ナフトール染料（顕色剤）を含む色糊を所望の文字や図柄に捺染するものであり、下漬剤とナフトール染料とが生地上で反応することにより色素が生成されて染色が行われる。
【０００３】
ナフトール染料による染色では一定濃度域の染色に限定されることから、多彩な文字、図柄等を形成するために、ナフトール染料による染色と、反応性染料による染色とを併用することも行われている。
【先行技術文献】
【特許文献】
【０００４】
【特許文献１】特開平６−２５７０７６号公報
【発明の概要】
【発明が解決しようとする課題】
【０００５】
ナフトール染料による染色と、反応性染料による染色とを併用する場合、反応性染料を発色させるため、生地の熱処理工程が必要となるが、この熱処理工程により、糸が脆化して、生地の強度が低下してしまうことがあった。
【０００６】
本発明は上記の点に鑑みてなされたものであり、ナフトール染料による染色と、反応性染料による染色とを併用する場合に、生地の強度を確保することができる繊維製品の製造方法を提供することを目的とする。
【課題を解決するための手段】
【０００７】
本発明の繊維製品の製造方法は、
ナフトール染料で着色される第一着色領域と、
反応性染料で着色される第二着色領域と、
が生地に形成された繊維製品の製造方法であって、
前記第一着色領域を形成するための色糊に酸性作用抑制剤が含まれ、
前記酸性作用抑制剤は、前記生地が前記反応性染料で染色される温度以上の温度においてアルカリ性を示す。
【発明の効果】
【０００８】
本発明では、ナフトール染料による染色と、反応性染料による染色とを併用する場合に、生地の強度を確保することができる。
【図面の簡単な説明】
【０００９】
【図１】図１は、捺染機の一例が示された概略図である。
【図２】図２Ａは、捺染機の他例が示された平面視の概略図であり、図２Ｂは側面視の概略図である。
【図３】図３は、繊維製品の一例を示す写真である。
【図４】図４Ａは実施例１〜７及び比較例１〜７の経糸の強度を示すグラフであり、図４Ｂは実施例１〜７及び比較例１〜７の緯糸の強度を示すグラフである。
【図５】図５Ａは実施例８〜１４及び比較例８〜１４の経糸の強度を示すグラフであり、図５Ｂは実施例８〜１４及び比較例８〜１４の緯糸の強度を示すグラフである。
【発明を実施するための形態】
【００１０】
以下、本発明を実施するための形態を説明する。
【００１１】
本実施の形態の繊維製品は、タオル、手ぬぐい、ハンカチなどが例示されるが、これに限定されず、衣服やカーテンなどの繊維を素材とするものであればよい。
【００１２】
本実施の形態の繊維製品は、生地に、ナフトール染料で着色された第一着色領域と、反応性染料で着色された第二着色領域とを含む。
【００１３】
本実施の形態では、生地に占める第一着色領域と第二着色領域の比率は任意であり、特に限定されない。また第一着色領域と第二着色領域とで形成される文字や図柄の形状は任意である。
【００１４】
生地は繊維製である。繊維としては、ナフトール染料で染色されやすいことが好ましく、例えば、木綿、麻などのセルロース繊維が挙げられる。
【００１５】
本実施の形態では、異素材の繊維を利用せず、セルロース繊維だけで生地を形成してもよい。この場合、先染調のシャンブレー模様を捺染で表現することが可能である。また繊維として、例えば、綿番手で１０〜１００番手のものを使用することができる。
【００１６】
生地は繊維製品の強度等を考慮すると織物であることが好ましい。織物の生地の組織としては、繊維製品の使用目的等に応じて、適宜選択すればよく、特に限定されない。例えば、繊維製品がタオルである場合、生地はパイル織物やタオル織物で形成されている。また生地としては、目付けが５００ｇ／ｍ２以下のものが使用可能である。尚、生地は編物や不織布であってもよい。
【００１７】
この生地には全体にわたって略均一に、下漬剤が付着している。下漬剤は、生地の繊維に対して親和性を有するカップリング成分である。下漬剤としては、ナフトールＡＳ類などが例示される。またナフトールＡＳ類としては、Ｃ．Ｉ．Ａ．Ｃ．Ｃ．１８（商品名（分類）は、ナフトールＡＳ−Ｄ）、Ｃ．Ｉ．Ａ．Ｃ．Ｃ．２０（商品名（分類）は、ナフトールＡＳ−ＯＬ）、Ｃ．Ｉ．Ａ．Ｃ．Ｃ．１９（商品名（分類）は、ナフトールＡＳ−ＢＧ）、Ｃ．Ｉ．Ａ．Ｃ．Ｃ．４（商品名（分類）は、ナフトールＡＳ−ＢＯ）、Ｃ．Ｉ．Ａ．Ｃ．Ｃ．５（商品名（分類）は、ナフトールＡＳ−Ｇ）、Ｃ．Ｉ．Ａ．Ｃ．Ｃ．７（商品名（分類）は、ナフトールＡＳ−ＳＷ）、Ｃ．Ｉ．Ａ．Ｃ．Ｃ．１７（商品名（分類）は、ナフトールＢＳ）、Ｃ．Ｉ．Ａ．Ｃ．Ｃ．１０（商品名（分類）は、ナフトールＥ）などが例示される。これらの中でもＣ．Ｉ．Ａ．Ｃ．Ｃ．２０が好ましい。Ｃ．Ｉ．Ａ．Ｃ．Ｃ．２０の使用で繊維製品の堅牢度を高くすることができる。尚、上記「Ｃ．Ｉ．Ａ．Ｃ．Ｃ．」とは、コールキィーアンドピッカーズギル社（Ｃｈｏｒｌｃｙ＆Ｐｉｃｋｅｒｓｇｉｌ Ｌｔｄ）から印刷、販売されているカラーインデックス（ＣＯＬＯＵＲ ＩＮＤＥＸ，ＳＥＣＯＮＤ ＥＤＩＴＩＯＮ１９５６）３巻、アゾイックセクション（ＡＺＯＩＣＳＥＣＴＩＯＮ）に記載されているカラーインデックスアゾイックカップリングコンポーネント（ＣｏｌｏｕｒＩｎｄｅｘ Ａｚｏｉｃ Ｃｏｕｐｌｉｎｇ Ｃｏｍｐｏｎｅｎｔ）の略称である。
【００１８】
本実施の形態では、第一着色領域を形成する第一色糊が、ナフトール染料と酸性作用抑制剤とを含有する。第一色糊は、必要に応じて、水、糊剤、ｐＨ調整剤、及び劣化防止剤を含有してもよい。
【００１９】
ナフトール染料（上漬剤又は顕色剤）は、下漬剤と反応して繊維上で水に不溶性の色素を形成して染色する。ナフトール染料としては、ベース類とソルト類のいずれでも使用可能であるが、安定性等を考慮してソルト類が用いられる。ソルト類はベース類をジアゾ化した化合物である。ナフトール染料としては、Ｃ．Ｉ．Ａ．Ｄ．Ｃ．２０（商品名（色相分類）は、ブルーＢＢソルト）、Ｃ．Ｉ．Ａ．Ｄ．Ｃ．１３（商品名（色相分類）は、スカーレットＲソルト）、Ｃ．Ｉ．Ａ．Ｄ．Ｃ．４４（商品名（色相分類）は、イエローＧＣソルト）、Ｃ．Ｉ．Ａ．Ｄ．Ｃ．１（商品名（色相分類）は、ボルドーＧＰソルト）、Ｃ．Ｉ．Ａ．Ｄ．Ｃ．２（商品名（色相分類）は、オレンジＧＣソルト）、Ｃ．Ｉ．Ａ．Ｄ．Ｃ．９（商品名（色相分類）は、レッド３ＧＬソルト）、Ｃ．Ｉ．Ａ．Ｄ．Ｃ．３８（商品名（色相分類）は、ブラックＫソルト）、Ｃ．Ｉ．Ａ．Ｄ．Ｃ．３（商品名（色相分類）は、スカーレットＧＧソルト）、Ｃ．Ｉ．Ａ．Ｄ．Ｃ．１１８（商品名（色相分類）は、グリーンＢＢソルト）、Ｃ．Ｉ．Ａ．Ｄ．Ｃ．４８（商品名（色相分類）は、ブルーＢ）、Ｃ．Ｉ．Ａ．Ｄ．Ｃ．３５（商品名（色相分類）は、バリアンミンブルーＢ）、Ｃ．Ｉ．Ａ．Ｄ．Ｃ．４１（商品名（色相分類）は、バイオレットＢ）、ダークブルーＬＲ（商品名（色相分類））、ブラウンＲＲ（商品名（色相分類））、レッドＢ（商品名（色相分類））などが挙げられるが、これらに限定されない。尚、上記「Ｃ．Ｉ．Ａ．Ｄ．Ｃ．」とは、カラーインデックスアゾイックジアゾコンポーネント（ＣｏｌｏｕｒＩｎｄｅｘＡｚｏｉｃ Ｄｉａｚｏ Ｃｏｍｐｏｎｅｎｔ）の略称である。第一色糊中のナフトール染料の濃度は、ナフトール染料の種類、第一着色領域の濃淡、生地に付着している下漬剤の種類や量などに応じて適宜設定可能であるが、例えば、１〜３０ｇ／Ｌであることが好ましく、１〜２５ｇ／Ｌであることがより好ましく、１〜１０ｇ／Ｌであることが更に好ましい。
【００２０】
第一色糊に含まれる酸性作用抑制剤は、常温では中性であり、高温ではアルカリ性を発現する。すなわち、低温の第一色糊中で中性であり、高温の第一色糊中でアルカリ性を発現する。ここで、低温とは反応性染料の染色時に行う熱処理の温度よりも低い温度であり、高温とは反応性染料の染色時に行う熱処理時の温度以上のことをいう。具体的には、低温は８０℃未満であることが好ましく、高温とは８０℃以上の温度であることが好ましい。酸性作用抑制剤は、有機酸のアルカリ金属塩であり、例えば、トリクロロ酢酸ソーダ（トリクロロ酢酸のナトリウム塩）やギ酸ソーダ（ギ酸のナトリウム塩）などが用いられる。酸性作用抑制剤は、低温では分解せずに中性であって、第一色糊中のナフトール染料の発色を阻害しにくい。従って、第一色糊の発色安定性を確保することができる。一方、酸性作用抑制剤は、高温では分解してカルボン酸などの有機酸のイオンとアルカリ金属のイオン（ナトリウムイオンなど）を発生する。これにより、酸性作用抑制剤の緩衝作用や第一色糊の酸性が中和されるなどして第一色糊の酸性の度合いが抑制（緩和）される。従って、第一色糊の酸性による生地の劣化や損傷を抑えることができる。
【００２１】
第一色糊中の酸性作用抑制剤の濃度は、ナフトール染料の種類や濃度等によって適宜設定可能であるが、０．５〜３０ｇ／Ｌとすることが好ましい。第一色糊中の酸性作用抑制剤の濃度がこの範囲であれば、第一色糊の酸性による生地の劣化や損傷を抑えることができる。酸性作用抑制剤の濃度が０．５ｇ／Ｌ未満であると、第一色糊の酸性を充分に抑えることができないおそれがあり、酸性作用抑制剤の濃度が３０ｇ／Ｌを超えても、第一色糊の酸性の抑制に寄与しない過剰な酸性作用抑制剤が残存するだけであり、コスト的に不利になるおそれがある。第一色糊中の酸性作用抑制剤の濃度は、ナフトール染料を基準にした場合、質量比でナフトール染料の０．５〜１．５倍にすることが好ましく、この範囲であれば、第一色糊の酸性による生地の劣化や損傷を抑えることができる。酸性作用抑制剤がナフトール染料の０．５倍よりも少ないと、第一色糊の酸性を充分に抑えることができないおそれがあり、酸性作用抑制剤がナフトール染料の１．５倍よりも多くても、第一色糊の酸性の抑制に寄与しない過剰な酸性作用抑制剤が残存するだけであり、コスト的に不利になるおそれがある。また、第一色糊中のナフトール染料の濃度が低い場合であっても、加工中の水分の蒸発による型枠中に残存する糊の濃縮、スケージ圧の変化（糊粘度の変化、スケージ自体の変化等を含む）、スケージ速度の変化等の理由により、生地に付着する糊の量が増加して、第一色糊の酸性による生地の劣化や損傷が生じ、生地の強度が低下する。このような場合であっても、第一の色糊中に含まれる酸性作用抑制剤によって、糊が過剰に付着した部分の生地の強度の低下を抑制することができる。
【００２２】
第一色糊に含まれる糊剤としては、例えば、加工デンプン、カルボキシメチルセルロース（ＣＭＣ）、アルギン酸ソーダ、合成糊、エマルション糊などが例示されるが、これらに限定されない。特に、加工デンプン、グアーガム、ローカストビーンガム、トラガントガムを糊剤として用いることが好ましく、これにより、第一色糊の耐薬品性を良好にすることができる。第一色糊中の糊剤の濃度は、第一色糊の所望の粘度、染料色糊のナフトール染料の濃度、生地に付着している下漬剤の種類や量などに応じて適宜設定可能であるが、例えば、５０〜１００ｇ／Ｌとすることができる。
【００２３】
ｐＨ値低下剤は第一色糊のｐＨ値を低下させるために含有されている。ｐＨ値低下剤は、ｐＨ値低下剤を配合する前の第一色糊のｐＨ値や第一色糊中のナフトール染料の種類や濃度に応じて含有量が決定される。特に、淡色を染色する第一色糊はナフトール染料の濃度が低いため、ｐＨ値低下剤を含有してｐＨ値を低下させるのが好ましい。ｐＨ値低下剤としては酸性成分が用いられる。この酸性成分としては無機酸よりも有機酸であることが好ましい。酸性成分として有機酸を用いると、無機酸よりもセルロース繊維の劣化が生じにくくなると考えられ、また環境に与える影響も小さくして安全性を高くすることができる。また有機酸としてはクエン酸、乳酸、リンゴ酸、酒石酸、酢酸等が挙げられるが、これらの中でもクエン酸が好ましい。酸性成分がクエン酸である場合では、染色後に生地の繊維に臭気が残存しにくくなり、また第一色糊のｐＨ値を安定化する緩衝効果も期待することできるために好ましい。尚、本実施例の効果も、この緩衝効果に起因することも考えられる。ｐＨ値低下剤が含有された染料色糊はｐＨ値が３．０〜３．９であることが好ましい。第一色糊のｐＨ値が３．０未満であると、酸性が強すぎて生地を痛めてしまうおそれがある。第一色糊のｐＨ値が３．９を超えると、酸性が弱すぎて淡色での発色不良が生じやすくなる。特に、淡色を発色させる場合、第一色糊はｐＨ値が３．３〜３．７であることが好ましいが、ナフトール染料の種類や量によって第一色糊の好ましいｐＨ値は異なる。
【００２４】
本実施の形態では、第二着色領域を形成する第二色糊が、反応性染料を含有する。これにより、第二着色領域の風合い等を損なうことなく、第二着色領域を形成することができる。更に、第二色糊は糊剤及び水を含有する。
【００２５】
第二色糊に含まれる反応性染料は、生地のセルロースのＯＨ基との化学結合によって、生地を染色する。反応性染料による染色は、幅広い染料を適用可能な一相法であることが好ましい。この一相法として、例えば、モノクロロトリアジン系染料による置換反応型の染色法、ビニルスルホン系染料による付加反応型の染色法、或いはモノクロロトリアジン系染料の官能基及びビニルスルホン系染料の官能基の両方を備えた染料による染色法が挙げられる。これらの染色法から、捺染適性、発色・保管安定性、洗浄性、染色堅牢度等の性質を考慮して、適宜の染色を採用することができる。尚、反応性染料による染色が、二相法であってもよい。例えば、ビニルスルホン系染料を用いた二相法の場合には、第一色糊中の酸性作用抑制剤の量を少なくすることができる。また、生地が、第一着色領域及び第二着色領域に加えて、顔料で着色される第三着色領域を備える場合には、第二着色領域をビニルスルホン系染料の二相法によって染色する際に、第一色糊中に酸性作用抑制剤が含まれることが必要となる。反応性染料として、例えば、ダイスター（株）製のＰｒｏｃｉｏｎ  Ｂｌａｃｋ  ＰＸ―Ｎ  Ｌｉｑ．４０％（Ｒｅａｃｔｉｖｅ  Ｂｌａｃｋ８）、Ｐｒｏｃｉｏｎ  Ｂｌｕｅ  ＰＸ―５Ｒ  Ｌｉｑ．３３％（Ｒｅａｃｔｉｖｅ  Ｂｌｕｅ１３）、Ｐｒｏｃｉｏｎ  Ｂｒｉｌｌｉａｎｔ  Ｂｌｕｅ  ＰＸ―３Ｒ  Ｌｉｑ．４０％（Ｒｅａｃｔｉｖｅ  Ｂｌｕｅ４９）、Ｐｒｏｃｉｏｎ  Ｂｒｉｌｌｉａｎｔ  Ｂｒｏｗｎ  ＰＸ―２ＫＲ  Ｌｉｑ．２５％、Ｐｒｏｃｉｏｎ  Ｎａｖｙ  ＰＸ―２Ｒ  Ｌｉｑ．３３％（Ｒｅａｃｔｉｖｅ  Ｂｌｕｅ１０）、Ｐｒｏｃｉｏｎ  Ｎａｖｙ  ＰＸ―Ｇ  Ｌｉｑ．３３％（Ｒｅａｃｔｉｖｅ  Ｂｌａｃｋ３９）、Ｐｒｏｃｉｏｎ  Ｏｒａｎｇｅ  ＰＸ―ＲＮ  Ｌｉｑ．４０％、Ｐｒｏｃｉｏｎ  Ｒｅｄ  ＰＸ―４Ｂ  Ｌｉｑ．３３％（Ｒｅａｃｔｉｖｅ  Ｒｅｄ３：１）、Ｐｒｏｃｉｏｎ  Ｒｅｄ  ＰＸ―６Ｂ  Ｌｉｑ．３３％（Ｒｅａｃｔｉｖｅ  Ｒｅｄ２１８）、Ｐｒｏｃｉｏｎ  Ｙｅｌｌｏｗ  ＰＸ―６ＧＮ  Ｌｉｑ．（Ｒｅａｃｔｉｖｅ  Ｙｅｌｌｏｗ９５）、Ｐｒｏｃｉｏｎ  Ｙｅｌｌｏｗ  ＰＸ―Ｒ  Ｌｉｑ．３３％、Ｋａｙａｃｉｏｎ  Ｂｌａｃｋ  Ｐ―ＧＳ  Ｌｉｑ．４０％、Ｋａｙａｃｉｏｎ  Ｂｌａｃｋ  Ｐ―ＮＢＲ  Ｌｉｑ．４０％、Ｋａｙａｃｉｏｎ  Ｂｌｕｅ  Ｐ―３Ｒ  Ｌｉｑ．４０％（Ｒｅａｃｔｉｖｅ  Ｂｌｕｅ４９）、Ｋａｙａｃｉｏｎ  Ｂｌｕｅ  Ｐ―ＧＲ  Ｌｉｑ．４０％（Ｒｅａｃｔｉｖｅ  Ｂｌｕｅ５）、Ｋａｙａｃｉｏｎ  Ｂｌｕｅ  Ｐ―ＮＦＢ  Ｌｉｑ．５０％、Ｋａｙａｃｉｏｎ  Ｂｒｏｗｎ  Ｐ―ＢＤＮ  Ｌｉｑ．３３  ％（Ｒｅａｃｔｉｖｅ  Ｂｒｏｗｎ８）、Ｋａｙａｃｉｏｎ  Ｂｒｏｗｎ  Ｐ―Ｎ４Ｒ  Ｌｉｑ．３３％、Ｋａｙａｃｉｏｎ  Ｎａｖｙ  Ｐ―Ｎ２Ｒ  Ｌｉｑ．３０％、Ｋａｙａｃｉｏｎ  Ｏｒａｎｇｅ  Ｐ―Ｇ  Ｌｉｑ．２０％（Ｒｅａｃｔｉｖｅ  Ｏｒａｎｇｅ５）、Ｋａｙａｃｉｏｎ  Ｒｅｄ  Ｐ―４ＢＮ  Ｌｉｑ．２５％（Ｒｅａｃｔｉｖｅ  Ｒｅｄ３：１）、Ｋａｙａｃｉｏｎ  Ｒｅｄ  Ｐ―ＢＮ  Ｌｉｑ．３３％（Ｒｅａｃｔｉｖｅ  Ｒｅｄ２４）、Ｋａｙａｃｉｏｎ  Ｓｃａｒｌｅｔ  Ｐ―ＮＡ  Ｌｉｑ．３３％、Ｋａｙａｃｉｏｎ  Ｔｕｒｑｕｏｉｓｅ  Ｐ―３Ｇ���  Ｌｉｑ．３３％、Ｋａｙａｃｉｏｎ  Ｖｉｏｌｅｔ  Ｐ―３Ｒ  Ｌｉｑ．３３％（Ｒｅａｃｔｉｖｅ  Ｖｉｏｌｅｔ１）、Ｋａｙａｃｉｏｎ  ＹｅｌｌｏＷ  Ｐ―５Ｇ  Ｌｉｑ．３３％（Ｒｅａｃｔｉｖｅ  Ｙｅｌｌｏｗ２）、Ｋａｙａｃｉｏｎ  ＹｅｌｌｏＷ  Ｐ―Ｎ３Ｒ  Ｌｉｑ．３３％（Ｒｅａｃｔｉｖｅ  Ｏｒａｎｇｅ９９）、ハンツマン（株）製のＮｏｖａｃｒｏｎ  Ｂｌａｃｋ  Ｐ―ＧＲ  Ｌｉｑ．４０％、Ｎｏｖａｃｒｏｎ  Ｂｌａｃｋ  Ｐ―ＳＧ  Ｌｉｑ．４０％、Ｎｏｖａｃｒｏｎ  Ｂｌａｃｋ  Ｐ―ＳＧＮ  Ｌｉｑ．４０％、Ｎｏｖａｃｒｏｎ  Ｂｌｕｅ  Ｐ―３Ｒ  Ｌｉｑ．４０％（Ｒｅａｃｔｉｖｅ  Ｂｌｕｅ４９）、Ｎｏｖａｃｒｏｎ  Ｂｒｏｗｎ  Ｐ―６Ｒ  Ｌｉｑ．（Ｒｅａｃｔｉｖｅ  Ｂｒｏｗｎ１１）、Ｎｏｖａｃｒｏｎ  Ｇｏｌｄｅｎ  ＹｅｌｌｏＷ  Ｐ―２ＲＮ  Ｌｉｑ．３３％（Ｒｅａｃｔｉｖｅ  Ｏｒａｎｇｅ１２）、Ｎｏｖａｃｒｏｎ  Ｎａｖｙ  Ｐ―２Ｒ  Ｌｉｑ．（Ｒｅａｃｔｉｖｅ  Ｂｌｕｅ１０）、Ｎｏｖａｃｒｏｎ  Ｏｒａｎｇｅ  Ｐ―２Ｒ  Ｌｉｑ．４０％（Ｒｅａｃｔｉｖｅ  Ｏｒａｎｇｅ１３）、Ｎｏｖａｃｒｏｎ  Ｏｒａｎｇｅ  Ｐ―４Ｒ  Ｌｉｑ．４０％（Ｒｅａｃｔｉｖｅ  Ｏｒａｎｇｅ３５）、Ｎｏｖａｃｒｏｎ  Ｒｅｄ  Ｐ―４Ｂ  Ｌｉｑ．３３％（Ｒｅａｃｔｉｖｅ  Ｒｅｄ３：１）、Ｎｏｖａｃｒｏｎ  Ｒｅｄ  Ｐ―６Ｂ  Ｌｉｑ．３３％（Ｒｅａｃｔｉｖｅ  Ｒｅｄ２１８）、Ｎｏｖａｃｒｏｎ  Ｒｅｄ  Ｐ―ＢＮ  Ｌｉｑ．３３％（Ｒｅａｃｔｉｖｅ  Ｒｅｄ２４）、Ｎｏｖａｃｒｏｎ  Ｔｕｒｑｕｏｉｓｅ  Ｐ―ＧＲ  Ｌｉｑ．５０％（Ｒｅａｃｔｉｖｅ  Ｂｌｕｅ７２）、Ｎｏｖａｃｒｏｎ  ＹｅｌｌｏＷ  Ｐ―６ＧＳ  Ｌｉｑ．３３％（Ｒｅａｃｔｉｖｅ  Ｙｅｌｌｏｗ９５）、住化テックス（株）製のＳｕｍｉｆｉｘ  Ｓｕｐｒａ  Ｂｒｉｌｌ．  Ｙｅｌｌｏｗ  ３ＧＦ  １５０％  ｇｒａｎ．、Ｓｕｍｉｆｉｘ  Ｓｕｐｒａ  Ｙｅｌｌｏｗ  ３ＲＦ  １５０％  ｇｒａｎ．（Ｒｅａｃｔｉｖｅ  Ｙｅｌｌｏｗ１４５）、Ｓｕｍｉｆｉｘ  Ｓｕｐｒａ  Ｙｅｌｌｏｗ  Ｅ―ＸＦ  １５０％  ｇｒａｎ．Ｓｕｍｉｆｉｘ  Ｓｕｐｒａ  Ｂｒｉｌｌ．  Ｒｅｄ  ＢＳＦ  １５０％  ｇｒａｎ．、Ｓｕｍｉｆｉｘ  Ｓｕｐｒａ  Ｂｒｉｌｌ．  Ｒｅｄ  ３ＢＦ  １５０％  ｇｒａｎ．（Ｒｅａｃｔｉｖｅ  Ｒｅｄ１９５）、Ｓｕｍｉｆｉｘ  Ｓｕｐｒａ  Ｒｅｄ  Ｅ―ＸＦ  ｇｒａｎ．、Ｓｕｍｉｆｉｘ  Ｓｕｐｒａ  Ｒｅｄ  ４ＢＮＦ  １５０％  ｇｒａｎ．、Ｓｕｍｉｆｉｘ  Ｓｕｐｒａ  Ｒｕｂｉｎｅ  Ｅ―ＸＦ  ｇｒａｎ．、Ｓｕｍｉｆｉｘ  Ｓｕｐｒａ  Ｂｌｕｅ  ＢＲＦ  １５０％  ｇｒａｎ．（Ｒｅａｃｔｉｖｅ  Ｂｌｕｅ２２１）、Ｓｕｍｉｆｉｘ  Ｓｕｐｒａ  Ｂｌｕｅ  Ｅ―ＸＦ  ｇｒａｎ．、Ｓｕｍｉｆｉｘ  Ｓｕｐｒａ  Ｎａｖｙ  Ｂｌｕｅ  ＢＦ  ｇｒａｎ．（Ｒｅａｃｔｉｖｅ  Ｂｌｕｅ２２２）、Ｓｕｍｉｆｉｘ  Ｓｕｐｒａ  Ｎａｖｙ  Ｂｌｕｅ  ３ＧＦ  １５０％  ｇｒａｎ．、Ｓｕｍｉｆｉｘ  Ｓｕｐｒａ  Ｎａｖｙ  Ｂｌｕｅ  ＧＮＦ  ｇｒａｎ．、Ｓｕｍｉｆｉｘ  Ｙｅｌｌｏｗ  ２ＧＬ（Ａ）  ｃｏｎｃ．（Ｒｅａｃｔｉｖｅ  Ｙｅｌｌｏｗ３７）、Ｓｕｍｉｆｉｘ  Ｙｅｌｌｏｗ  ＧＲ  １５０％（Ｒｅａｃｔｉｖｅ  Ｙｅｌｌｏｗ１５）、Ｓｕｍｉｆｉｘ  Ｇｏｌｄｅｎ  Ｙｅｌｌｏｗ  ＧＧ（Ａ）  １５０％（Ｒｅａｃｔｉｖｅ  Ｙｅｌｌｏｗ７６）、Ｓｕｍｉｆｉｘ  Ｂｒｉｌｌ．  Ｏｒａｎｇｅ  ３Ｒ  １３５％  ｇｒａｎ．（Ｒｅａｃｔｉｖｅ  Ｏｒａｎｇｅ１６）、Ｓｕｍｉｆｉｘ  Ｂｒｉｌｌ．  Ｒｅｄ  Ｇ  ｓｐｅｃｉａｌ（Ｒｅａｃｔｉｖｅ  Ｒｅｄ１１２）、Ｓｕｍｉｆｉｘ  Ｒｅｄ  Ｂ  １５０％（Ｒｅａｃｔｉｖｅ  Ｒｅｄ２２）、Ｓｕｍｉｆｉｘ  Ｂｒｉｌｌ．  Ｒｅｄ  ＢＳ（Ｒｅａｃｔｉｖｅ  Ｒｅｄ１１１）、Ｓｕｍｉｆｉｘ  Ｂｒｉｌｌ．  Ｒｅｄ  ＢＢ  １５０％（Ｒｅａｃｔｉｖｅ  Ｒｅｄ２１）、Ｓｕｍｉｆｉｘ  Ｂｒｉｌｌ．  Ｂｌｕｅ  Ｒ  １５０％  ｇｒａｎ．（Ｒｅａｃｔｉｖｅ  Ｂｌｕｅ１９）、Ｓｕｍｉｆｉｘ  Ｂｌｕｅ  ＫＰ  ｌｉｑｕｉｄ、Ｓｕｍｉｆｉｘ  Ｔｕｒｑ．  Ｂｌｕｅ  Ｇ（Ｎ）  ｃｏｎｃ．（Ｒｅａｃｔｉｖｅ  Ｂｌｕｅ２１）、Ｓｕｍｉｆｉｘ  Ｂｌａｃｋ  Ｂ  １５０％、Ｓｕｍｉｆｉｘ  Ｂｌａｃｋ  ＥＮＳ  １５０％  ｇｒａｎ．、Ｓｕｍｉｆｉｘ  Ｂｌａｃｋ  ＥＸ  ｃｏｎｃ．、Ｓｕｍｉｆｉｘ  Ｂｌａｃｋ  Ｅ―ＸＦ、Ｓｕｍｉｆｉｘ  ＨＦ  Ｙｅｌｌｏｗ  ３Ｒ  ｇｒａｎ．、Ｓｕｍｉｆｉｘ  ＨＦ  Ｓｃａｒｌｅｔ  ２Ｇ  ｇｒａｎ．、Ｓｕｍｉｆｉｘ  ＨＦ  Ｒｅｄ  Ｇ  ｇｒａｎ．、Ｓｕｍｉｆｉｘ  ＨＦ  Ｒｅｄ  ２Ｂ  ｇｒａｎ．、Ｓｕｍｉｆｉｘ  ＨＦ  Ｒｅｄ  ３Ｇ  ｇｒａｎ．、Ｓｕｍｉｆｉｘ  ＨＦ  Ｒｅｄ  ４Ｂ  ｇｒａｎ．、Ｓｕｍｉｆｉｘ  ＨＦ  Ｂｌｕｅ  ２Ｒ  ｇｒａｎ．、Ｓｕｍｉｆｉｘ  ＨＦ  Ｂｌｕｅ  ＢＧ  ｇｒａｎ．、Ｓｕｍｉｆｉｘ  ＨＦ  Ｎａｖｙ  ２Ｇ  ｇｒａｎ．等が挙げられる。第二色糊中の反応性染料の濃度は、反応性染料の種類、第二着色領域の濃淡等に応じて適宜設定可能である。
【００２６】
反応性染料で染色する場合に、黒色に染色する場合の染料及びこの染料の濃度の一例として、Ｐｒｏｃｉｏｎ  Ｂｌａｃｋ  ＰＸ―Ｎ  Ｌｉｑ．４０％を２２．０重量％、Ｎｏｖａｃｒｏｎ  Ｏｒａｎｇｅ  Ｐ―２Ｒ  Ｌｉｑ．４０％を１．５％、Ｎｏｖａｃｒｏｎ  Ｇｏｌｄｅｎ  ＹｅｌｌｏＷ  Ｐ―２ＲＮ  Ｌｉｑ．３３％を１．５％が挙げられる。また、紺色に染色する場合の染料及びこの染料の濃度の一例として、Ｐｒｏｃｉｏｎ  Ｎａｖｙ  ＰＸ―Ｇ  Ｌｉｑ．３３％を１２．０％、Ｐｒｏｃｉｏｎ  Ｒｅｄ  ＰＸ―６Ｂ  Ｌｉｑ．３３％を６．０％、Ｎｏｖａｃｒｏｎ  Ｂｌａｃｋ  Ｐ―ＳＧ  Ｌｉｑ．４０％を２．５％が挙げられる。また、ベージュ色で染色する場合の染料及びこの染料の濃度の一例として、Ｎｏｖａｃｒｏｎ  Ｂｌａｃｋ  Ｐ―ＳＧ  Ｌｉｑ．４０％を０．０７５％、Ｎｏｖａｃｒｏｎ  Ｇｏｌｄｅｎ  ＹｅｌｌｏＷ  Ｐ―２ＲＮ  Ｌｉｑ．３３％を０．０５５％、Ｎｏｖａｃｒｏｎ  Ｏｒａｎｇｅ  Ｐ―２Ｒ  Ｌｉｑ．４０％を０．０４５％が挙げられる。また、カラシ色で染色する場合の染料及びこの染料の濃度の一例として、Ｎｏｖａｃｒｏｎ  Ｂｌａｃｋ  Ｐ―ＳＧ  Ｌｉｑ．４０％を０．１００％、Ｎｏｖａｃｒｏｎ  Ｇｏｌｄｅｎ  ＹｅｌｌｏＷ  Ｐ―２ＲＮ  Ｌｉｑ．３３％を０．１８２％、Ｎｏｖａｃｒｏｎ  Ｏｒａｎｇｅ  Ｐ―２Ｒ  Ｌｉｑ．４０％を０．０４５％が挙げられる。また、グレー色で染色する場合の染料及びこの染料の濃度の一例として、Ｎｏｖａｃｒｏｎ  Ｂｌａｃｋ  Ｐ―ＳＧ  Ｌｉｑ．４０％を２．０００％、Ｎｏｖａｃｒｏｎ  Ｇｏｌｄｅｎ  ＹｅｌｌｏＷ  Ｐ―２ＲＮ  Ｌｉｑ．３３％を０．２４２％、Ｎｏｖａｃｒｏｎ  Ｏｒａｎｇｅ  Ｐ―２Ｒ  Ｌｉｑ．４０％を０．２００％が挙げられ。また、エンジ色で染色する場合の染料及びこの染料の濃度の一例として、Ｎｏｖａｃｒｏｎ  Ｂｌａｃｋ  Ｐ―ＳＧ  Ｌｉｑ．４０％を１．８７５％、Ｎｏｖａｃｒｏｎ  Ｇｏｌｄｅｎ  ＹｅｌｌｏＷ  Ｐ―２ＲＮ  Ｌｉｑ．３３％を１．５１５％、Ｎｏｖａｃｒｏｎ  Ｏｒａｎｇｅ  Ｐ―２Ｒ  Ｌｉｑ．４０％を０．１５０％が挙げられる。また、オリーブ色で染色する場合の染料及びこの染料の濃度の一例として、Ｎｏｖａｃｒｏｎ  Ｂｌａｃｋ  Ｐ―ＳＧ  Ｌｉｑ．４０％を１．８７５％、Ｎｏｖａｃｒｏｎ  Ｇｏｌｄｅｎ  ＹｅｌｌｏＷ  Ｐ―２ＲＮ  Ｌｉｑ．３３％を１．５１５％、Ｎｏｖａｃｒｏｎ  Ｏｒａｎｇｅ  Ｐ―２Ｒ  Ｌｉｑ．４０％を０．１５０％が挙げられる。また、グリーン色で染色する場合の染料及びこの染料の濃度の一例として、Ｎｏｖａｃｒｏｎ  Ｂｌａｃｋ  Ｐ―ＳＧ  Ｌｉｑ．４０％を１．５００％、Ｎｏｖａｃｒｏｎ  Ｇｏｌｄｅｎ  ＹｅｌｌｏＷ  Ｐ―２ＲＮ  Ｌｉｑ．３３％を１．２１２％、Ｎｏｖａｃｒｏｎ  Ｔｕｒｑｕｏｉｓｅ  Ｐ―ＧＲ  Ｌｉｑ．５０％を０．６０６％が挙げられる。また、ライトグリーン色で染色する場合の染料及びこの染料の濃度の一例として、Ｎｏｖａｃｒｏｎ  Ｂｌａｃｋ  Ｐ―ＳＧ  Ｌｉｑ．４０％を０．２５０％、Ｎｏｖａｃｒｏｎ  ＹｅｌｌｏＷ  Ｐ―６ＧＳ  Ｌｉｑ．３３％を０．１５２％、Ｎｏｖａｃｒｏｎ  Ｔｕｒｑｕｏｉｓｅ  Ｐ―ＧＲ  Ｌｉｑ．５０％を１．５１５％が挙げられる。また、パープル色で染色する場合の染料及���この染料の濃度の一例として、Ｎｏｖａｃｒｏｎ  Ｂｌａｃｋ  Ｐ―ＳＧ  Ｌｉｑ．４０％を０．１５０％、Ｎｏｖａｃｒｏｎ  Ｒｅｄ  Ｐ―６Ｂ  Ｌｉｑ．３３％を１．３６４％、Ｋａｙａｃｉｏｎ  Ｂｌｕｅ  Ｐ―３Ｒ  Ｌｉｑ．４０％を０．３７５％が挙げられる。
【００２７】
第二色糊に含まれる糊剤としては、例えば、反応染料用ハーフエマルジョン糊である古川化学（株）製の商品名「ＦＤエマルジョン」が挙げられる。この場合、重色性が良好となる。その他の糊剤として、例えば、エマルジョン台糊、アルギン系台糊、又はエマルジョン系台糊とアルギン系台糊との混合物が挙げられる。
【００２８】
エマルジョン系台糊の処方例として、例えば、カルボキシメチルセルロースナトリウムを主成分とする第一工業製薬（株）製の商品名「ＤＫＳ  ファインガム  ＨＥＳ」を１．５５％、非イオン界面活性剤を主成分とする乳化剤である日華化学（株）製の商品名「ＳＴ−５０Ａ」を０．８０％、宇部興産（株）製の尿素を５．００％、メタニトロベンゼンスルホン酸ソーダを主成分とする還元防止剤であるダイスター（株）製の商品名「ｓｅｒａ  ｃｏｎ  Ｍ−ＬＵ  ｇｒａｎ」を１．００％、石油系炭化水素を主成分とする新日本石油製の商品名「灯油」を３８．００％、及び水を５１．６５％を含むものが挙げられる。
【００２９】
アルギン系台糊の処方例として、例えば、アルギン酸ナトリウムを主成分とするキミカ（株）製の商品名「キミテックスα−３」を７．５％、カルボキシメチルセルロースナトリウムを主成分とする第一工業製薬（株）製の商品名「ＤＫＳ  ファインガム  ＨＥＳ」を０．６％、旭硝子（株）製の重炭酸ソーダを５．０％、宇部興産（株）製の尿素を２０．０％、メタニトロベンゼンスルホン酸ソーダを主成分とするダイスター（株）製の還元防止剤である商品名「Ｓｅｒａ  ｃｏｎ  Ｍ−ＬＵ  ｇｒａｎ」を２．５％、ヘキサメタ燐酸ナトリウムを主成分とする金属封鎖剤であるミテジマ化学（株）製の商品名「ヘキサメタ燐酸ソーダ」を０．６％、及び水を６３．８％含むものが挙げられる。
【００３０】
第二色糊中のエマルジョン台糊、アルギン系台糊、染料、水の配合比率は柄、使用するスケージによって適宜調製される。この配合比率は特に限定されない。第二色糊中にエマルジョン系台糊単独が含まれる場合、エマルジョン系台糊の配合割合が５０〜９０重量部の範囲内、染料の配合割合の上限値が１５重量部、水の配合割合が１０〜５０重量部の範囲内であることが好ましい。第二色糊中にアルギン系台糊単独が含まれる場合、アルギン系台糊の配合割合が３０〜７０重量部の範囲内、染料の配合割合の上限値が１５重量部の範囲内、水の配合割合が３０〜７０重量部の範囲内であることが好ましい。第二色糊中にエマルジョン台糊とアルギン系台糊の混合物が含まれる場合、エマルジョン系台糊の配合割合が２０〜６０重量部の範囲内、アルギン系台糊の配合割合が２０〜６０重量部の範囲内、染料の配合割合の上限値が１５重量部、水の配合割合が２０〜５０重量部の範囲内であることが好ましい。尚、第二色糊中の染料の配合割合は特に限定されず、少なくとも第二色糊中に染料が含まれていればよく、すなわち染料の配合割合が０質量部よりも大きければよい。更に、６％以上の濃色の染料を使用する場合、又は１％以上のターコイズブルー系の染料を使用する場合には、例えば、ソーダ石灰、尿素、水を１：２：３の割合で、第二色糊全量に対して８％程度追加することが好ましい。また、グレー、ベージュ等の染料を使用する場合には、芳香族スルホン酸塩を主成分とする液体還元防止剤であるセンカ（株）製の商品名「ＲＥＳＩＳＴＥＲ  ＬＩＱＵＩＤ」を第二色糊全量に対して２〜４％程度追加していもよい。
【００３１】
そして、本実施の形態において、繊維製品は以下のようにして製造される。
【００３２】
まず、下漬処理工程が行われる。この工程では下漬剤が生地を形成するための繊維に付着される。下漬剤は染色される繊維のみに付着させる。例えば、下漬剤は緯糸のみに付着され、経糸やパイル糸などのその他の繊維には付着されないようにする。この場合、生地の緯糸のみが染色され、生地のその他の繊維は染色されない。このように緯糸のみに下漬剤を付着させた生地は朧染（おぼろぞめ）に利用される。その他に、下漬剤は経糸のみに付着され、緯糸やパイル糸などのその他の繊維には付着されないようにしたり、下漬剤はパイル糸のみに付着され、緯糸や経糸などのその他の繊維には付着されないようにしたり、下漬剤は経糸と緯糸のみに付着され、パイル糸などのその他の繊維には付着されないようにしたりすることも可能である。勿論、下漬剤は生地を形成するための総ての繊維に付着されていてもよいし、この場合、下漬剤の付着量が経糸と緯糸とパイル糸などのその他の繊維との間で異なっていてもよい。このように下漬剤を付着させる繊維や量が変わることにより、生地の染色される繊維や色の濃淡が変わることになり、高いデザイン性を有する繊維製品を得ることができる。
【００３３】
繊維に下漬剤を付着させるにあたっては、下漬剤を含有する染液に繊維が浸漬されたり（浸染）、刷毛で塗ったり（引染）する。下漬剤を含有する染液は、下漬剤、ロート油、苛性ソーダ（ＮａＯＨ）及び水（６０〜７０℃の熱湯）などを含有して調製されている。染液中の各成分の濃度は特に限定はないが、例えば、下漬剤（ナフトールＡＳ類）１０〜１５ｇ／Ｌ、ロート油１５〜２０ｍＬ／Ｌ、苛性ソーダ１５〜２３ｍＬ／Ｌなどが挙げられる。繊維への下漬剤の付着量は特に限定されないが、例えば、１〜１０％ｏｗｆ、好ましくは４〜５％ｏｗｆである。また繊維への苛性ソーダの付着量は特に限定されないが、例えば、１〜１０％ｏｗｆ、好ましくは４〜５％ｏｗｆである。尚、付着量の単位「ｏｗｆ」は、下漬剤（又は苛性ソーダ）が付着される繊維の単位質量に対する下漬剤の付着質量（又は苛性ソーダ）の割合を示す。例えば、下漬剤の付着量が５％ｏｗｆの場合、繊維１００ｇに対して下漬剤が５ｇ付着することになる。
【００３４】
次に、整経工程が行われる。この工程では、整経機を使用して、経糸の必要な本数、長さ、張力を揃える。
【００３５】
次に、織り工程が行われる。この工程では、繊維を織って生地が作製される。生地を作製する繊維の一部（例えば、緯糸のみなど）又は全部が、上記下漬処理工程で処理された繊維である。
【００３６】
次に、プリント（捺染）工程が行われる。この工程では、第一色糊及び第二色糊が生地に印捺される。第一色糊と第二色糊はどちらを先に印捺してもよいが、第一色糊と第二色糊は重ならないこと、すなわち重色しないことが好ましい。生地への印捺はロール捺染機やスクリーン捺染機などで行われる。ロール捺染機は転写方式で印捺するものである。図１にはロール捺染機１の一例が示されている。このロール捺染機１には複数のガイドロール２が設けられている。またロール捺染機１には転写ロール４が設けられている。転写ロール４の外面には転写版５が設けられている。転写版５は、例えば、ゴム製の凸版で形成されている。転写ロール４の下方には浸漬ロール６が設けられている。浸漬ロール６はその下部が色糊（第一色糊又は第二色糊）７に浸漬して配置されている。このようなロール捺染機１では、長尺の生地３がガイドロール２にガイドされながら一方向に連続的に進行して搬送される。生地３は搬送されながら転写ロール４と浸漬ロール６との間を通過する。このとき、生地３における繊維製品の端末となる部分を感知し、このタイミングに合わせて転写ロール４が回転する。転写ロール４の回転により転写版５で生地３が上から押圧され、生地３が浸漬ロール６に接触する。これにより、浸漬ロール６の表面に付着している色糊７が生地３に付着する。このようにしてロール捺染機１で生地３に印捺される。
【００３７】
一方、スクリーン捺染機１０は謄写版方式で印捺するものである。図２にはスクリーン捺染機１０の一例が示されている。このスクリーン捺染機１０にはコンベアベルト１１が設けられている。コンベアベルト１１の上方には複数のプリント型（スクリーン型）１２が配置されている。複数のプリント型１２はコンベアベルト１１の進行方向に並べて設けられている。プリント型１２は額縁状の枠体１５にスクリーン（紗）１６を貼り付けて形成されている。またスクリーン１６にはメッシュ部１３が設けられている。メッシュ部１３は所望の形状（柄）に形成されている。各プリント型１２の上方にはゴム製等のスケージ１４が配置されている。スケージ１４はコンベアベルト１１の進行方向と直交する方向で往復移動自在に形成されている。このようなスクリーン捺染機１０では、長尺の生地３がコンベアベルト１１の上に載せられて一方向に連続的に進行して搬送される。生地３は搬送されながらプリント型１２の下方を通過する。このとき、生地３における繊維製品の端末となる部分を感知し、このタイミングに合わせてスケージ１４が移動する。スケージ１４の移動によりプリント型１２のスクリーン１６上に供給した色糊（第一色糊又は第二色糊色糊）７がメッシュ部１３上を通過し、色糊７の一部がメッシュ部１３を通過する。そして、メッシュ部１３を通過した色糊７が生地３に付着する。このようにしてスクリーン捺染機１０で生地３に印捺される。
【００３８】
次に、熱処理工程が行われる。この工程では、プリント工程後の生地に熱処理が施される。この熱処理により生地が乾燥されると共に、生地のセルロースのＯＨ基と第二色糊中の反応性染料とが化学結合して、第二着色領域が染色される。
【００３９】
この熱処理工程は、飽和工程、過熱工程、乾熱工程を含む。飽和工程は、飽和蒸気による発色工程であり、その条件は、例えば、９８〜１００℃で５〜１０分の条件である事が好ましい。過熱工程は、過熱蒸気による発色工程であり、その条件は、例えば、１０５〜１４０℃で５〜１０分の条件であることが好ましい。乾熱工程では、例えば、１３０〜１６０℃で２〜１５分の条件であることが好ましい。
【００４０】
本実施の形態では、これらの熱処理工程において、生地が第一色糊に含まれる反応性染料で染色される温度以上の温度となったときに、アルカリ性を示す。すなわち、熱処理工程による高温で、第一色糊に含まれる酸性作用抑制剤がアルカリ性に転化することにより、第一色糊の酸性が生地に作用しにくくなって、生地の劣化が生じにくくなる。
【００４１】
次に、縁縫い工程が行われる。この工程では、上記熱処理工程で得られた生地の縁縫いがオーバーミシン等で行われる。
【００４２】
次に、亜硫酸通し工程が行われる。本実施の形態では、亜硫酸通し工程は、過剰なナフトール染料の泣き出しを防止するための重亜流ソーダ処理である。この工程では、例えば、重亜硫酸ソーダが１０ｇ／Ｌの亜硫酸槽が浴比１：２０で用いられ、温度９０〜９５℃で１０〜２０分の条件で行われる。
【００４３】
次に、糊抜・精練工程が行われる。この工程に用いる処理浴としては、例えば、α−１，４−グルカン−４−グルカノヒドロラーゼ及びポリオキシエチレンアルキルエーテルを主成分とする洛東化成工業（株）製の商品名「ＪＳＴ−６０００」が、３ｇ／Ｌの濃度で用いられる。処理条件は、例えば、温度が９０〜９５℃、時間が約９０分間である。
【００４４】
次に、晒工程が行われる。本実施の形態では、晒工程で用いる処理浴に乳酸と過酸化水素とが含まれる。このような処理浴は安定性があり、また部分的に漂白されたような斑模様が形成されにくい。この処理浴の処方の一例として、例えば、大同化成工業（株）製のＤＳＣフィクサーＨリキッドが１．５ｇ／Ｌ、ＤＳＣオスボンＵコンク２５が１．５ｇ／Ｌ、ＤＳＣオスボンカタリストＭＨ２５が４ｇ／Ｌ、苛性ソーダ（水酸化ナトリウム）が１３．５ｇ／Ｌ、過酸化水素が２ｇ／Ｌである処理浴が挙げられる。この大同化成工業（株）製の「ＤＳＣオスボンＵコンク２５」は主成分が乳酸である。処理浴の温度は１０〜３０℃の範囲内であることが好ましい。すなわち、本実施の形態では、晒工程が高温晒ではなく、常温晒（コールド晒）であることが好ましい。ナフトール染料で生地の染色を行う場合には高温で精錬・晒が行われるが、本実施の形態のようにナフトール染料と反応性染料と併用する場合に高温で精錬・晒を行うと、反応性染料の種類によっては、アルカリ存在下で加水分解される、または高温の酸化剤（過酸化水素）の影響によって、褪色が生じることがある。この褪色は、第二着色領域から反応性染料が脱落することによって生じると考えられるが、この脱落した反応性染料によって、白場（柄以外の部分）に色がついてしまることがある（白場汚染）。これに対して、本実施の形態では、上記の処理浴を用いると共に、処理浴の温度が上記の範囲内であることによって、反応性染料の褪色を抑制することができる。晒工程における晒時間は、例えば、５〜６０時間の範囲内であることが好ましいが、最後の３０分間は昇温させることが好ましく、昇温時の処理浴の温度は６０℃であることが好ましい。
【００４５】
次に、洗い・柔軟工程が行われる。この工程では、例えば、連続ウインスが用いられ、また必要に応じて柔軟剤が１ｇ／Ｌの処理浴が用いられ、洗い温度約７０℃で時間２０〜３０分間の条件で行われる。この柔軟剤として、例えば、一方社油脂工業（株）製の商品名「ロイヤルソフト」を使用することができる。
【００４６】
次に、脱水工程が行われる。この工程では、遠心脱水機などが用いられる。次に、乾燥工程が行われる。
【００４７】
この工程では、サクション乾燥機などが用いられ、例えば、温度１００〜１２０℃で時間約１０分間の条件で行われる。この後、ヘムミシン工程や検査工程を経て、タオルなどの繊維製品が製造される。
【００４８】
本実施の形態の繊維製品では、ナフトール染料で着色される第一着色領域と、反応性染料で着色される第二着色領域とが生地に形成されている。第一着色領域は下漬剤で処理された繊維のみが着色（染色）され、例えば、朧染で着色される。第二着色領域は下漬剤の有無は関係なく繊維が着色（染色）される。第一着色領域を形成する第一色糊には酸性作用抑制剤が含まれる。そして、酸性作用抑制剤は第一色糊が高温となったときに第一色糊の酸性を抑制する。従って、生地のセルロースのＯＨ基と第二色糊に含まれる反応性染料との化学結合のために、生地を高温にしたときに、酸性作用抑制剤により、第一色糊の酸性を抑制することができる。よって、生地に第一色糊の酸性が加わりにくくなり、ナフトール染料と反応性染料とを併用して着色しても生地が破損しにくくなる。このため、ナフトール染料と反応性染料とをほとんど制限なく併用して着色することができ、例えば、三原色捺染と反応性染料との併用などの多彩なデザインに対応する繊維製品を製造することができる。尚、第二色糊はあらかじめアルカリ性に調整されていることから、第二色糊には、酸性作用抑制剤が含まれていなくてもよい。
【００４９】
特に、第一着色領域が朧染の場合、生地の一部の繊維（例えば、緯糸）のみに下漬剤が付着され、生地の他の一部の繊維には下漬剤が付着されていない。下漬剤はアルカリ性物質であるため、下漬剤が付着した繊維には第一色糊の酸による影響を受けにくい。一方、下漬剤が付着していない繊維は第一色糊及び第二色糊の酸による影響を受けやすく、強度低下等の劣化が促進されやすいと考えられる。従って、第一着色領域が朧染の場合のように、下漬剤が付着されていない繊維の占める割合が多いほど、本実施の形態のように、第一色糊及び第二色糊に酸性作用抑制剤を含有させることにより、生地の強度低下を少なくする効果が顕著に発現される。
【００５０】
また、本実施の形態では、第二着色領域が反応性染料で着色されていることにより、第二着色領域を顔料で着色されている場合よりも、繊維製品の吸水性が優れ、肌触りも良好である。第二着色領域を顔料で着色される場合には、バインダーによって顔料を生地に固着させるが、このバインダーによって繊維製品の吸水性及び肌触りが低下してしまう。これに対して、本実施の形態では、第二着色領域が反応性染料で着色されており、第二着色領域の着色にあたりバインダーを使用していないため、生地の吸水性を確保することができると共に、生地の肌触りを良好にすることができ、特に本実施形態の繊維製品をタオル等の直接肌に触れる用途に使用する場合の風合いを特に向上させることができる。
【００５１】
尚、本実施の形態では、生地に第一着色領域と第二着色領域とが形成されているが、更に第一着色領域及び第二着色領域以外の着色領域（以下、第三着色領域ともいう）が形成されていてもよい。この場合、繊維製品により多彩な文字、図柄等を形成することができる。
【００５２】
第三着色領域は、例えば、顔料で着色されていてもよい。この場合、生地に占める第三着色領域の割合は２０％未満であることが好ましく、１０％未満であることがより好ましい。この場合、繊維製品の吸水性を確保することができる。特に吸水性を考慮すると、第三着色領域のモティーフが、幅１ｍｍ以内のラインで構成されていることが好ましい。
【００５３】
顔料色糊は、顔料とバインダーと乳化剤と水を含有し、必要に応じて、ホワイトターペン（ケロシン）や架橋剤などを含有して調製されている。
【００５４】
顔料は有機顔料と無機顔料のいずれでも良い。また顔料は天然顔料と合成顔料のいずれでも良い。また顔料は所望の色のものが用いられる。顔料としては、例えば、株式会社松井色素化学工業所製の「ＭＡＴＳＵＭＩＮ  ＮＥＯ」（ブランド名）の「Ｇｏｌｄ  Ｙｅｌｌｏｗ  ＭＦＲ」、「Ｒｅｄ  ＭＧＤ」、「Ｒｅｄ  ＭＦＢ」、「Ｖｉｏｌｅｔ  ＭＦＢ」、「Ｎａｖｙ  Ｂｌｕｅ  ＭＢ」、「Ｂｌｕｅ  ＭＢ」、「Ｂｌｕｅ  ＭＧ」、「Ｇｒｅｅｎ  ＭＢ」、「Ｇｒｅｅｎ  ＭＹ」、「Ｄａｒｋ  Ｇｒｅｅｎ  ＭＧ」、「Ｂｒｏｗｎ  ＭＧ」、「Ｄａｒｋ  Ｂｒｏｗｎ  ＭＦＢ」、「Ｂｌａｃｋ  ＭＫ」などが挙げられる。また顔料としては、例えば、大日本インキ化学工業株式会社製の「ＲＹＵＤＹＥ−Ｗ」（ブランド名）の「Ｙｅｌｌｏｗ  ＦＦ８Ｇ」、「Ｏｒａｎｇｅ  ＦＫＳ」、「Ｒｕｂｉｎｅ  ＦＦ２Ｂ」、「Ｎａｖｙ  Ｂｌｕｅ  ＦＦ３Ｒ」、「Ｇｒｅｙ  ＦＦＢ」や「ＤＥＸＣＥＬ  ＣＯＬＯＲ」（ブランド名）の「Ｌｉｇｈｔ  Ｙｅｌｌｏｗ  ＨＧ」、「Ｇｏｌｄｅｎ  Ｙｅｌｌｏｗ  ＨＲ」、「Ｏｒａｎｇｅ  ＨＲ」、「Ｓｃａｒｌｅｔ  ＨＧ」、「Ｒｅｄ  ＨＢ」、「Ｖｉｏｌｅｔ  ＨＲ」、「Ｂｌｕｅ  ＨＧ」、「Ｂｌｕｅ  Ｈ２Ｒ」、「Ｇｒｅｅｎ  ＨＢ」、「Ｂｒｏｗｎ  ＨＲ」、「Ｂｌａｃｋ  ＨＲ」などが挙げられる。また顔料としては、例えば、東洋インキ株式会社製の「ＷＳ  ＣＯＬＯＲ」（ブランド名）の「Ｏｒａｎｇｅ  ＯＬ−１」などが挙げられる。また顔料としては、例えば、大日精化工業株式会社製の「ＮＥＷ  ＬＡＣＱＴＩＭＩＮＥ」（ブランド名）の「ＴＣ  Ｒｅｄ  ＦＧ」、「ＴＣ  Ｒｅｄ  Ｆ２Ｂ」、「ＴＣ  Ｇｒｅｙ  ＦＧ」などが挙げられる。
【００５５】
バインダーは顔料を生地の繊維に固着させるものであって、ウレタン系樹脂、アクリル系樹脂、シリコーン系樹脂、アクリロニトリルブタジエンゴム（ＮＢＲ）等の合成樹脂が含まれている。尚、顔料とバインダー一体型特殊顔料として、株式会社松井色素化学工業所製の「ダイストーンＸカラー」なども使用可能である。架橋剤はバインダーを架橋して硬化させるものであって、バインダーの種類に対応させてメラミンやイソシアネート化合物、エポキシ化合物、エチレンイミン等が用いられる。尚、顔料色糊で淡色を染色する場合、顔料色糊に架橋剤を添加しなくても良い。また顔料色糊に上記の染料を少量加えても良い。乳化剤としては、例えば、新中村工業株式会社製の「ビスコン  Ｓ  ５００ＨＮ」などを用いることができる。ホワイトターペンとしては、例えば、出光興産株式会社製の「スーパーゾル」などを用いることができる。尚、乳化剤には若干量の糊剤が混入されている場合がある。また、乳化剤には、ノンターペン用、低ターペン用、通常品に一応分類されるが、顔料色糊の成分等に応じて適宜使用することができる。
【００５６】
顔料色糊中の顔料の濃度は、顔料の種類、第三着色領域の濃淡などに応じて適宜設定可能であるが、例えば、０．１〜１００ｇ／Ｌとすることができる。顔料色糊中のバインダーの濃度は、顔料の種類や濃度などに応じて適宜設定可能であるが、例えば、３０〜２００ｇ／Ｌとすることができる。顔料色糊中の架橋剤の濃度は、バインダーの種類や濃度などに応じて適宜設定可能であるが、例えば、２０〜５０ｇ／Ｌとすることができる。顔料色糊中の糊剤の濃度は、顔料色糊の所望の粘度、顔料の濃度、生地に付着している下漬剤の種類や量などに応じて適宜設定可能であるが、例えば、５０〜１００ｇ／Ｌとすることができる。
【００５７】
第三着色領域を顔料で着色する場合、例えば、上記のプリント工程で第一色糊及び第二色糊を生地に印捺する際に、併せて、顔料色糊を生地に印捺する。顔料色糊を引捺する方法は、特に限定されず、例えば、ロール捺染機、スクリーン捺染機等を用いることができる。そして、上記の熱処理工程によって、生地に印捺された顔料色糊中のバインダーが架橋剤により硬化して顔料が生地の繊維に固着される。
【００５８】
尚、第三着色領域は、顔料で着色されることに限られない。例えば、第三着色領域が、スレン系染料によって着色されていてもよい。この場合、過熱工程において、飽和蒸気を高度に管理することができるスチーマーを使用することが好ましい。また、スレン系染料の発色には還元剤が必要となるが、第一色糊に含まれるナフトール染料及び第二色糊に含まれる反応性染料に影響を与え得る。このため、第三着色領域をスレン系染料によって着色する場合には、第一色糊及び第二色糊に、還元防止剤を添加することが好ましく、メタニトロベンゼンスルホン酸ソーダを添加することが好ましい。第三着色領域をスレン系染料で着色する場合、第三着色領域を顔料で着色する場合よりも、繊維製品の吸水性を向上させることができる。更に、生地に第一着色領域、第二着色領域、及び第三着色領域が形成されると共に、更にその他の着色領域が形成されていてもよい。
【実施例】
【００５９】
以下、本発明を実施例によって具体的に説明する。
【００６０】
（実施例１）
まず、上記と同様の下漬処理工程と織り工程と縁縫い工程とが順に行われた。生地は木綿繊維のパイル織物で形成されていた。この未処理の生地の強度は経糸２５２Ｎ、緯糸２７２Ｎであった。
【００６１】
生地の緯糸は下漬剤で処理されていた。下漬剤としては浜本貿易株式会社が販売するナフトールＡＳ−ＯＬが用いられ、緯糸の下漬剤の付着量は４〜５％ｏｗｆであった。経糸及びパイル糸は下漬剤で処理されていなかった。
【００６２】
次に、上記と同様のプリント工程が行われた。プリント工程の印捺は上記と同様のスクリーン捺染機で室温２５〜３０℃の条件下で行われた。
【００６３】
第一色糊は水とナフトール染料と糊剤と酸性作用抑制剤とｐＨ調整剤とを含有して調製されていた。ナフトール染料は昭和化工株式会社製の商品名「イエローＧＣ」が用いられ、１ｇ／Ｌの濃度（第一色糊１リットルに対する含有質量）で含有されていた。糊剤は有限会社オカダ化研製の商品名「ＴｈｉｃｋｎｅｒＡ−１２」が用いられ、７０ｇ／Ｌの濃度で含有されていた。この糊剤は、主成分がグアーガムであって、強酸に対しても粘度低下が生じにくい。酸性作用抑制剤は、トリクロロ酢酸ソーダを主成分とするクラリアント  ジャパン株式会社製の商品名「ドリマレンソルトＦＤ」を用い、２０ｇ／Ｌの濃度で含有されていた。第一色後のｐＨ値は３．５であった。
【００６４】
第二色糊は、反応性染料と糊剤と尿素とを含有して調製されていた。この反応性染料の濃度は２５ｇ/Ｌであり、この糊剤の濃度は５００ｇ／Ｌであり、この尿素の濃度は５ｇ・Ｌであった。反応性染料は、ダイスター（株）製のＮｏｖａｃｒｏｎ  Ｂｌａｃｋ  Ｐ―ＳＧ  Ｌｉｑ．４０％を０．５００％と、日本化薬（株）製のＫａｙａｃｉｏｎ  Ｒｅｄ  Ｐ―ＢＮ  Ｌｉｑ．３３％を１．８１８％と、ダイスター（株）製のＮｏｖａｃｒｏｎ  Ｏｒａｎｇｅ  Ｐ―２Ｒ  Ｌｉｑ．４０％を０．２００％とを含有していた。糊剤は、アルギン酸ソーダ等の天然糊剤とエマルジョンの混合溶液である古川化学工業（株）製のＦＤエマルジョンであった。第二色糊のｐＨ値は１０〜１１であった。
【００６５】
次に、熱処理工程が行われた。この工程ではプリント工程後の生地を１５０℃で１分間の条件で乾燥した後、蒸気によるスチーミングを行った。スチーミングの条件は、飽和状態で９８〜１００℃、５〜１０分であり、過熱状態で１０５〜１４０℃、５〜１０分であり、乾熱状態で１３０℃、１５分であった。
【００６６】
次に、上記と同様の亜硫酸通し工程、及び糊抜・精練工程を行った。
【００６７】
次に、上記と同様の晒工程を行った。晒工程で使用する処理浴には、大同化成工業（株）製のＤＳＣフィクサーＨリキッドが１．５ｇ／Ｌ、ＤＳＣオスボンＵコンク２５が１．５ｇ／Ｌ、ＤＳＣオスボンカタリストＭＨ２５が４ｇ／Ｌ、苛性ソーダが２ｇ／Ｌ、過酸化水素が１３．５ｇ／Ｌが含まれていた。晒工程における処理浴の温度は１０〜３０℃であり、最終段階の３０分間では処理浴の温度を６０℃まで昇温させた。晒工程における晒時間は９６０分であった。
【００６８】
次に、上記と同様の洗い・柔軟工程、脱水工程、乾燥工程、ヘムミシン工程、検査工程の順で行われた。これにより、黄色系統に染料で着色された第一着色領域（朧染）と反応性染料で着色された第二着色領域とを有する繊維製品（タオル）が製造された。
【００６９】
（実施例２〜７）
実施例１において、第一色糊中の染料の濃度を表１に示すようにした。これ以外は、実施例１と同様にして繊維製品が製造された。
【００７０】
（比較例１〜７）
実施例１において、第一色糊中に酸性作用抑制剤を配合せず、第一色糊の酸性作用抑制剤の濃度を０ｇ／Ｌとした。また、第一色糊中の染料の濃度を表２に示すようにした。これ以外は、実施例１と同様にして繊維製品が製造された。
【００７１】
（実施例８〜１４）
実施例１において、第一色糊中の染料の濃度を表３に示すようにし、熱処理工程におけるスチーミングにおける乾熱状態の温度及び時間を１５０℃、２分とした。これ以外は、実施例１と同様にして繊維製品が製造された。
【００７２】
（比較例８〜１４）
実施例１において、第一色糊中に酸性作用抑制剤を配合せず、第一色糊の酸性作用抑制剤の濃度を０ｇ／Ｌとした。また、第一色糊中の染料の濃度を表４に示すようにし、熱処理工程におけるスチーミングにおける乾熱状態の温度及び時間を１５０℃、２分とした。これ以外は、実施例１と同様にして繊維製品が製造された。
【００７３】
（実施例１５）
実施例１において、第一色糊に含まれる酸性作用抑制剤として、（株）朝日化学工業のギ酸ソーダを２０ｇ／Ｌの濃度で使用し、熱処理工程におけるスチーミングにおける乾熱状態の温度及び時間を１３０℃、１５分とした。これ以外は、実施例１と同様にして繊維製品が製造された。
【００７４】
（実施例１６）
実施例１において、熱処理工程におけるスチーミングにおける乾熱状態の温度及び時間を１３０℃、１５分とし、晒工程の条件を苛性ソーダ１ｇ／Ｌ、過酸化水素１ｇ／Ｌからなる処理浴で、晒温度を９０〜９５℃、晒時間を９０分とした。これ以外は、実施例１と同様にして繊維製品が製造された。
【００７５】
（実施例１７）
プリント工程において、第一色糊及び第二色糊に加えて、顔料色糊が使用され、第三着色領域が形成された。この顔料色糊には、(株)松井色素化学工業所製の「Ｘペースト」が９３．８％、松井色素化学工業所（株）製の商品名「フィクサーＸＡＥ」が５％、(株)松井色素化学工業所製の「ダイストーン  プリントゲンＸＡ−２」が０．２％、(株)松井色素化学工業所製の「顔料Ｒ−ＭＸ」が１％で含有されていた。生地を示す第三着色領域のの割合は２％であり、第三着色領域は１ｍｍ以下の太さの柄で形成されていた。また、熱処理工程におけるスチーミングにおける乾熱状態の温度及び時間を１３０℃、１５分とした。これら以外は、実施例１と同様にして繊維製品が製造された。
【００７６】
（実施例１８）
実施例１において、第一色糊に含まれる酸性作用抑制剤であるクラリアント  ジャパン株式会社製の商品名「ドリマレンソルトＦＤ」の濃度を０．５ｇ／Ｌとし、熱処理工程におけるスチーミングにおける乾熱状態の温度及び時間を１３０℃、１５分とした。これ以外は、実施例１と同様にして繊維製品が製造された。
【００７７】
（実施例１９）
実施例１において、第一色糊に含まれる酸性作用抑制剤であるクラリアント  ジャパン株式会社製の商品名「ドリマレンソルトＦＤ」の濃度を３０ｇ／Ｌとし、熱処理工程におけるスチーミングにおける乾熱状態の温度及び時間を１３０℃、１５分とした。これ以外は、実施例１と同様にして繊維製品が製造された。
【００７８】
（比較例１５）
実施例１において、第一色糊に酸性作用抑制剤を配合せず、第一色糊の酸性作用抑制剤の濃度を０ｇ／Ｌとした。また、熱処理工程におけるスチーミングにおける乾熱状態の温度及び時間を１３０℃、１５分とした。また、晒工程の条件を苛性ソーダ１ｇ／Ｌ、過酸化水素１ｇ／Ｌからなる処理浴で、晒温度を９０〜９５℃、晒時間を９０分とした。これ以外は、実施例１と同様にして繊維製品が製造された。
【００７９】
上記の実施例１〜１９及び比較例１〜１５について、生地の強度（経糸、緯糸）褪色（第二着色領域、白場汚染）、生地の吸水性について評価を行った。生地の強度の評価はＪＩＳ  Ｌ  １０９６  Ａ法（ラベルドストリップ法）を採用した。尚、生地の強度は生地に熱処理を施した時点での強度を評価した。褪色の評価はＪＩＳ  Ｌ  ０８０４（変退色用グレースケール法）を採用した。吸水性の評価はＪＩＳ  Ｌ  １９０７  沈降法を採用した。その結果を表１〜表５に示す。また、実施例１〜７及び比較例１〜７の繊維製品の経糸の強度を図４Ａに示し、緯糸の強度を図４Ｂに示す。また、実施例８〜１４及び比較例８〜１４の経糸の強度を図５Ａに示し、緯糸の強度を図５Ｂに示す。
【００８０】
【表１】
0006285903.tif 000002
【００８１】
【表２】
0006285903.tif 000003
【００８２】
【表３】
0006285903.tif 000004
【００８３】
【表４】
0006285903.tif 000005
【００８４】
【表５】
0006285903.tif 000006
【００８５】
表１から明らかなように、第一色糊中に酸性作用抑制剤を配合した実施例１の方が、第一色糊中に酸性作用抑制剤を配合しなかった比較例１よりも、経糸及び緯糸の強度が高い。表１、表２、図４Ａ、図４Ｂから明らかなように、第一色糊中の染料の濃度を変化させた実施例２〜７及び比較例２〜７においても、同様の傾向が示されている。また、表３、表４、図５Ａ、図５Ｂから明らかなように、熱処理条件を変化させた実施例８〜１４及び比較例８〜１４においても、同様の傾向が示されている。また、酸性作用抑制剤として、トリクロロ酢酸ソーダではなく、ギ酸ソーダが含まれている実施例１５においても生地の強度を十分に確保することができた。
【００８６】
また、糊抜、精錬、晒工程における処理浴の温度が常温であった実施例１〜１５、および実施例１７〜１９では、第二着色領域の褪色が生じておらず、白場汚染も生じなかった。一方、糊抜、精錬、晒工程における処理浴の温度が高温であった実施例１６および比較例１５では、第二着色領域で褪色が生じると共に、白場汚染が生じた。これは処理浴の温度が高温であることで、第二着色領域から反応性染料が脱落し、この脱落した反応性染料によって白場領域が染色されたためであると考えられる。
【００８７】
また、実施例１７では、顔料で着色された第三着色領域が形成されているが、生地に占める第三着色領域の割合が１０％未満であるため、生地の強度及び吸水性が確保されている。尚、第三着色領域の吸水性を測定すると、表５に示すように吸水性が低下していた。
【００８８】
また、第一色糊中の酸性作用抑制剤の濃度が０．５ｇ／Ｌである実施例１８、第一色糊中の酸性作用抑制剤の濃度が３０ｇ／Ｌである実施例１９においても、生地の強度を確保することができた。
【００８９】
尚、図３には本発明の一例が示されている。この繊維製品は、実施例１のプリント工程
を行ったタオルである。図中の（１）の着色領域はナフトール染料で着色された第一着色
領域（朧染）である。図中の（２）の着色領域は反応性染料で着色された第二着色領域である。図中の（３）の着色領域は（２）よりも薄い色の反応性染料で着色された第二着色領域である。図３のように、本発明では、ナフトール染料と反応性染料とを用いた多彩な模様の繊維製品が得られる。
【図１】
0006285903.tif 000007
【図２】
0006285903.tif 000008
【図３】
0006285903.tif 000009
【図４】
0006285903.tif 000010
【図５】
0006285903.tif 000011